FR 2028241 A1 19701009 FR 7001127 A 19700113 70 01127 2028241 Cette invention concerne de façon générale la production d'images latentes; elle concerne plus spécifiquement la production d'images latentes par exposition d'un matériau électriquement photosensible à un rayonnement électromagnétique0 5 On a récemment développé une technique de formation d'images basée sur le transfert d'une couche de formation d'images comprenant une matière électriquement photosensible à faible cohésion prise en sandwich entre deux feuilles. Sous l'influence d'un rayonnement électromagnétique auquel la couche de formation 10 des images est sensible, et d'un champ électrique, la couche de formation des images se brise en configuration d'image lorsque le sandwich, est disjoint pendant qu'il œt sous l'influence d'un champ électrique. AntérieurenHit,une image n'était produite par ce procédé que lorsque la couche de formation des images était 15 exposée-- à un rayonnement électromagnétique sous l'influence d'un champ électrique, et que le sandwich est ensuite disjoint pendant que le champ électrique était maintenu., Dans un tel procédé, un champ électrique continu était appliqué au sandwich, depuis le moment où la couche de formation des images était exposée au ray-20 oralement électromagnétique jusqu'au moment où elle était brisée par la disjonction du sandwich. Des essais antérieurs pour séparer l'exposition de la mise en charge ou de l'application du champ électrique dans le sandwich impliquaient l'utilisation d'un matériau électriquement photosensible possédant une caractéristi-25 que de fatigue. C'est-à-dire que, pour produire une image latente dans une couche de formation d'images comprenant des matières é-lectriquement photosensibles, il était précédemment nécessaire de n'utiliser que les matières qui possédaient la caractéristique appelée communément fatigue à la lumière. La fatigue à la lumière 30 est une propriété de matières électriquement photosensibles qui fait que la conductance électrique se prolonge dans l'obscurité après exposition à la lumière. La -durée pendant laquelle la conductance électrique se prolonge varie fortement suivant les matières utilisées, l'intensité de l'exposition et la force du champ 35 électrique. Donc, l'on ne pouvait antérieurement maintenir des images latentes que pendant un laps de temps limité. De plus, l'image latente devait précédemment être maintenue dans l'obscurité après exposition initiale à l'image. En l'absence de matériaux électriquement photosensibles 40 possédant des caractéristiques de Êatigue, le procédé antérieur 70 01127 2 2028241 de formation d'images exigeait la plupart du temps l'utilisation d'un appareil complexe» Dans le modei de réalisation le plus courant de cette technique de formation d'images, une couche d'une matière de formation d'images, électriquement photosensible et 5 à faible cohésion, est appliquée sur un substrat. Ce substrat revêtu est appelé donneur» Sous une forme, la couche de formation des images comprend une matière photosensible telle qu'une phtalocyanine exempte de métal dispersée dans un liant. Lorsque c'est nécessaire lors de la préparation de l'opération de forma-10 tion de l'image, la couche de formation des images est activée par mise en contact avec un agent gfenflant, un solvant ou un solvant partiel pour elle, ou par chauffage» Cette opération peut bien sûr être supprimée si la couche conserve suffisamment de solvant résiduel après avoir été appliquée sur le substrat à par-15 tir d'une solution ou pâte, ou si sa cohésion est suffisamment faible pour qu'elle se brise lors de l'application de la lumière et du champ électrique. Après activation, une feuille réceptrice est disposée sur la surface de la couche de formation des images. Un champ électrique est alors appliqué dans le. sandwich 20 pendant que celui-ci est exposé à un modèle de lumière et d'ombre représentant l'image à reproduire. Lors de la séparation de la feuille ou du substrat donneur et de la feuille réceptrice, la couche de formation des images se brise le long de -la ligne définie par le modèle de lumière et d'ombre auquel la couche de 25 formation des images a été exposée. Une partie de la couche de formation des images est transférée à l'une des feuilles, tandis que le reste est retenu sur l'autre feuille de telle sorte qu'une image positive, qui est un double de l'original, est produite sur l'une des feuilles, tandis qu'une image négative est 30 produite sur l'autre. Le procédé de la technique antérieure décrit ci-dessus donne des images de qualité élevée et à contraste'élevé, cependant, plusieurs désavantages apparaissent dans le procédé de la technique antérieure. Par Exemple, il était nécessaire qu'un 35 champ électrique soit appliqué dans le sandwich pendant l'exposition de la couche de formation des images au rayonnement électromagnétique, et que cette application soit prolongée jusqu'à la fin du développement de l'image. Il était de ce fait conventionnel d'utiliser un appareil qui combinait les opérations 40 de formation de l'image, de charge électrique et de disjonction 70 01127 3 2028241 du sandwich» L'opération de formation de l'image était de ce fait réalisée, avec un appareil complexe, et celui—ci contenait d'habitude., en une seule unité, tout l'équipement nécessaire pour accomplir toutes les opérations du procédé de formation des images» 5 L'on désire un procédé de.formation d'images dans lequel" se forme une image latente stable, laquelle image peut être développée à un moment et à un endroit éloignés de l'opération d'exposition à 1'image» C'est, donc tin. objet de l'invention de fournir un procé-10 dé de formation d'images qui surmonte les désavantagés susdits. Un autre objet de l'invention est de fournir un procédé continu de formation d'images capable de fournir des images de qualité relativement élevée. Un autre objet de l'invention est de fournir un procé-15 dé de formation d*images dans lequel l'opération d'exposition à l'image se fait à un moment et en un lieu éloignés de l'opération dè développement de l'image» Un autre objet de l'invention est de fournir un procédé de formation d'images dans lequel est produite.une image la-20 tente stable» Un autre objet de 11 invention ®st de fournir un procédé de formation d'images dans lequel l'opération d'exposition est réalisée avant de former le sandwich» Un autre objet de l'invention est de fournir un procé-25 dé de.formation d'images dans, leqael une image latente est produite sans l'aide de matières électriquement photosensibles possédant des caractéristiques de fatigue» Les objets qui précèdent, ainsi que d'autres, sont réalisés selon l'invention par un procédé qui comprend,: exposer 30 une couche de formation d'images comprenant une matière électriquement photosensible à un rayonnement électromagnétique auquel la couGhe est sensible, pendant que la couche est soumise à un champ électriqueo Lorsque l'image latente a été produite sur la couche de formation des images, le champ électrique-est supprimé» 35 Une fois que le champ électrique a.été supprimé, l'image latente est étonnamant stable même lorsqu'elle est exposée à l'illumination générale de la lumière visible. L'image latente peut être développée à un moment suivant l'exposition et; la suppression du champ électrique en plaçant la couche de formation des 40 images entre deux!feuilles, que l'on appelle conventionnellement 70 01127 4 2028241 feuille donneuse et feuille réceptrice, en soumettant la couche de formation des images à un second champ électrique, et en séparant les deux feuilles pendant que ce champ électrique est appliqué. Du moment que la couche de formation des imagés a peu de 5 cohésion lorsque les feuilles sont séparées, elle se brise en configuration d'image le long des lignes définies par le rayonnement électromagnétique auquel la couche de formation des images est sensible et a été exposée. Une partie de la couche de formation des images est transférée à l'une des feuilles tandis que 10 le reste est retenu sur l'autre feuille de telle sorte qu'une image positive, qui est un double de l'original, est produite sur l'une des feuilles tandis qu'une image négative est produite sur l'autre. Dans un mode de réalisation de cette invention, la cou-15 che électriquement photosensible de formation des images est appliquée sur un substrat électriquement isolant ou feuille donneuse. La couche de formation des images est alors soumise à un champ électrique en imposant par exemple une charge statique sur la feuille donneuse. Après exposition de la couche de formation 20 des images à un rayonnement électromagnétique auquel elle est sensible, le donneur est mis à la terre, ce qui réduit la charge statique à une valeur insignifiante. Une petite charge reste dans les substrats isolants et est difficile à enlever; ces faibles charges n'ont pas d'effet néfaste sur le procédé de l*ia-25 vention. Une image latente est retenue sur le donneur et, en exposant le côté revêtu du donneur, l'image latente est produite sans utiliser aucun récepteur de feuille donneuse ou électrode. L'image latente peut ensuite être développée en plaçant un récepteur en contact avec la couche de fonmatiiihn des images, en 30 plaçant une charge électrique dans le sandwich, et œ. disjoignant le sandwich pendant qu'il est sous l'influence de la charge. La couche de formation des images se brise en configuration d'image lors de la disjonction du sandwich. Il faut remarquer que, dans le procédé susdit de formation d'images, il n'est pas né-35 cessaire d'utiliser des composants qui sont transparents à quel-- que dégré que se soit au rayonnement électromagnétique utilisé. Bien sûr, si la couche de formation des images est placée entre la feuille donneuse et la feuille réceptrice, formant donc un sandwich avant l'opération d'exposition, l'une au moins des feuilles doit être au moins partiellement transparente au 70 01127 5 2028241 rayonnement électromagnétique utilisé» On peut utilisé n'importe quelle matière électriquement photosensible ou tout mélange de ces matières dans la mise en pratique de l'invention. La matière peut être organique ou inor-5 ganique et elle peut être faite d'un ou plusieurs composants en solution solide ou dispersés l'un dans 1Tautre, ou les particules peuvent être faites de plusieurs couches de matières différentes. Des combinaisons de matières électriquement photosensibles et de matières non électriquement photosensibles peuvent 10 être utilisées. Des matières organiques typiques comprennent : quinacridones telles que : 2,9-diméthyl quinacridone, 4,11-di-méthyl quinacridone, 2,10-dichloro-6,13-dihydro-quinacridone, 2, 9-diméthoxy-6,13-dihydro-quinacridone, 2,4,9,11-tétrachloro-qui-nacridone, des solutions solides de quinacridones et d'autres 15 compositions telles que celles décrites dans le brevet U0S« n° 3,160,510; des carboxamides telles que : N-2"-pyridyl-8,13-di-oxodinaphto-(2,1-2*,3*) furane-6-carboxamide, ïï-2"-(1",3",5"-triazyl-8,13-dioxodinaphto-(2,1-2*,3T) furane-6-carboxamide, an-thra-(2,1)-naphto-(2,3-d)-furane-9,14-dione-7,-(21-méthyl-phényl) 20 carboxamide; des carboxanilides tels que s 8,13-dioxodinaphto-(2,1-2*,3*)-furane-6-carbox-p-méthoxy-anilide, 8,13-dioxodina-phto-(2,1-2*,3*) furane-6-carbox-m-chloroanilide;8,13-dioxodi-naphto-(2,1-2' ,3') furane-6-carbo2=§âanilidej des triazines telles que: 2,4-diamino-triazine, 2,4-di (1'-anthraquinonyl-amino)-25 6-(1"-pyrényl)-triazine, 2,4-di(1'-anthraquinonyl-amino)-6-(1"-naphtyl)-triazine, 2,4-di (1'-naphtyl-amino)-6-(1'-pprylènyl)-triazine, 2,4,6-tri (1',1",1",-pyrènyl)triazine; des benzopyrro-çolines telles que : 2,3-phtaloyl-7i8-benzopyrrocoline, 1-cyano, 2,3-phtaloyl-7,8-benzopyrrocoline, 1-cyano, 2,3-phtaloyl-5-nitro 30 -7,8-benzopyrrocoline, 1-cyano-2,3-phtaloyl-5-acétamido-7,8-ben-ropyrrocoline; des anthraquinones telles que : 1,5-bis-(beta-ph'éiiyléthyl-amino) anthraquinone, 1,5-bis-(3'-méthoxypropylami-no) anthraquinone, 1,5-bis (benzylamino) anthraquinone, 1,5-bis (phénylbutylamino) anthraquinone, 1,2,5,6-di (c,c'-diphényl)-35 thiazole-anthraquinone, 4-(2'-hydroxyphényl-méthoxyamino) anthraquinone; des composés azoxques tels que : 2,4,6-tris (U-éthyl-F-hydroxy-éthyl-p-aminophénylazo) phloroglucinol, 1,3»5,7-tétra-hydroxy-2,4,6,8-tétra (N-méthyl-lT-hydroxyéthyl-p-aminophénylazo) naphtalène, 1,3,5-trihydroxy-2,4,6-tri (31-nitro-ïî-méthyl-IJ-40 hydroxyméthyl-41-aminophénylazo) benzène, 3-méthyl-1-phényl-4- 70 01127 6 2028241 (31-pyrènyla zo)-2-pyra zoline-5-1, 1-(31-pyrènyla zo)-2-hydroxy-3-naphtanilide, 1 ,-(3,-pyrènylazo)-2-hydroxy-3-méthyl-xanthène, 2, 4,6-tris (3'-pyrènylazo) phloroglucinol, 2,4-,6-tris (l'-phénan-thrèn^lazo) phloroglucinol, 1-(2'-méthoxy-51 -nitro-phénylazo)-2 5 -hydroxy-3'-nitro-3-naph.tanilide;des sels et des laques de composés dérivés du 9-phényl-xanthène, tels que s laque pho sphot longs tomolibdique de chlorure de 3j6-bis(éthylaBiino)-9,2,-carboxy-phényl xanthènonium, sëLde baryum de 3,2'-toluidine amino-6-2n-méthyl-4"-sulfophénylamino-9-2' * t-carboxyplxényl xanthène; laque 10 phŒphomolybdique de chlorure de 3,6-bis (éthylamino)-2,7-dimé-thyl-9-2'-carbéthoxy-phényl-xanthènonium; des dioxazines telles que: 2,9-dibEnzoyl-6,13-dichloro-triphénodiaxazine, 2,9-diacé-tyl-6,13-dichloro-triphénodioxazine, 3|10-dibenzoylamino-2,9-di-isopropoxy-6,13-dichlorotriphénodioxazine, d?s laques de colo-15 rants de fluorescéine, telles que: laque de plomb de 2,7- Des composés inorganiques typiques comprennent: sulfure de cadmium,suifoséléniure de cadmium, oxyde de zinc, sulfure de zinc, sélénium sulfuré, sulfure mercurique, oxyde de plomb, sulfure de plomb, séléniure de cadmium, dioxyde de gitane, tri-4-0 oxyde d'indium et produits semblableso 70 01127 7 2028241 En plusvdes matières organiques susmentionnées, 1*on peut utiliser d'autres matières organiques àans la couche de formation des ipages, parmi lesquelles: polyvinylcarbazole, 2,4-bis (4-,4-* -diétîiyl-amino-phényl)-1,3,4- oxydiazole; N-isopropylcarba-5 zole; polyvinylanthracène; triphénylpyrrol ; 4,5-diphénylimida-zolidinone; 4-, 5-diphénylimidazolidinettiione ; 4-, 5-bis-(4-Vemino-phényl)-imidazolidinone; 1,2,5,6-tétraaz;acyclo-octatétraène-(2, 4-,6,8) ; 3,4—di-(4'-méthoxyphé.nyl)-7,8-diphényl-1,2,5,6-tétraaza-cycloocfcatétraène-(2,4,6,8) ; 3,4—di(4'-phénoxy-phényl)-7,8-di-10 phényl-1,2,5,6-tétraaza-cyclooctatétraène-(2,4,6,8) ; 3,4,7,8-tétraméthoxy-1,2,5,6-tétraaza-cyclooctatétraène-(2,4,6,8)-2-mercapto-benzthiazole ; 2-phényl-4-alpha-naphtylidène-oxazolone ; 2-phényl-4-diphénylidène-oxa zolone; 2-phényl-4-p-méthoxy-benzy-lidène-oxazolone; 6-hydroxy-2-phényl-(p-diméthyl-amino-phényl) 15 -benzofurane; 6-hydroxy-2,3-di-(p-méthoxyphényl)-benzofurane; 2,3,5,6-tétra-(p-méthoxy-phényl)-furo-(3,2f)-benzofurane; 4-di-méthyl-amino-benzylidène-benzhydrazide; hydrazide de l'acide 4— diméthyl- aminobenzylidèneiso-nicotinique; furfurylidène-(2)-4t -diméthylamino-benzydrazide ; 5-b enzyl id ène-amino-a c énapiit èhe - 3-20 benzylidène-amino-carbazole ; (4-F,Kf -dimétiiylaminobenzylidène)— p-H",ïï-diméthyl aminoaniline ; (2-nitro-b enzyl id ène)-p-bromo-anili-ne ; N,F-diméthyl-N1 (2-nitro-4-cyano-b enzylidène )-p-phénylène-diamine; 2,4-diphényl-quinazoline; 2-(4,-amino-p3iényl)-4-p]iényl -quinazoline ; 2-phényl-4-(4* -di-méthyl-amino-phényl) -7-m.éthoxy-25 quinazoline; 1,3-diphényl-tétra-hydroimidazole; 1,3-di-(4'-chlo-rophényl)-tétra-hydroimidazole; 1,3-diphényl-24r-diméthylamino-phényl)-tétra-hydroimidazole; 1,3-di-(p-tolyl)-2-{quinolyl-(2*-)j -tétra-hydroimidazole; 3-(4'-diméthylamino-phényl)-5-(4"-métho-xy-phényl)-6-phényl-1,2,4-triazine; 5-3-pyridil-(4*)-5-(4'-di-30 méthylamino-phényl)-6-phényl~1,2,4-triazine; 3- (4 '-amino-phényl) -5,6-di-phényl-1,2,4-triazine; 2,5-bis[4'-amino-phényl-(1' )j -1, 3,3-triazole; 2,5-bis-(4*-(K-éthyl-N-acétyl-amino^—phényl-(1* £} -1,3,3-triazole; 1,5-diphényl-3-méthyl-pyrazoline; 1,3,4,5-té-tra-phényl-pyrazoline; 1-phényl-3-(p-méthoxy-styryl)-5-(p-métho-35 xy-phényl)-pyrazoline; 1-méthyl-2-(3f,4'-dihydroxy-méthylène-phényl)-benzimidazole; 2,(41-diméthylaminé phényl)-benzoxazole; 2-(4r-méthoxyphényl)-benzthiazole; 2,5-bis-[p-amino-phényl-(1 )J -1,3,4-oxydiazole; 4,5-diphényl-imidazolone; 3-amino-carbazole; des copolymères et des mélanges de ces produits» 40 D'autres matières comprennent des complexes à trans- 70 01127 8 2028241 fert de charges, donneurs-accepteurs (acide de Lewis-base de Lewis), obtenus en complexant des résines donneuses aromatiques telles que des résines phénolaldéhyde, phénoxydes, époxy, poly-carbonates, uréthanes, styrène ou produits semblables avec des 5 accepteurs d'électrons tels que: 2,4,7-trinitro-9-flui7rénone, 2,4,5,7-tétranitro-9-fluorénone, acide piœrique, 1,3,5-trinitro benzène, chloranile, 2,5-dichloro-benzoquinone, acide anthra-quinone-2-carboxylique, 4-nitro-phénol, anhydride maléique, ha-logénures des métaux et des métalloïdes des groupesI-B et II-10 VIII du tableau périodique, comprenant par exemple: chlorure d*aluminium, chlorure de zinc, chlorure ferrique, chlorure de magnésium, iodure de calcium, bromure se strontium, bromure chromique, triiodure d*arsenic, bromure de magnésium, chlorure stanneux, etc.; des halogénures de bore tels que des trifluoru-15 res de bore; des cétones telles que: benzophénone et anisile; des acides minéraux tels que l'acide sulfurique; des acides organiques carboxyliques tels que : acide acétique et acide maléique, acide succinique, acide cifcroconique, acide sulfonique, tel que acide 4—toluène-suifonique et des mélanges de ces produits. 20 En plus des complexes à transfert de charges, il faut remarquer que beaucoup d'autres des matières ci-dessus peuvent être de plus sensibilisées par la technique de complexion par transfert de charge et que beaucoup de ces matières peuvent être sensibilisées par colorant pour rétrécir, élargir ou élever leurs cour-25 bes de réponse spectrale. Il faut également comprendre que les particules électriquement photosensibles elles-même.s peuvent consister en une quelconque ou plusieurs des matières électriquement photosensi-, bles susmentionnées, organiques, ou inorganiques, dispersées 30 dans, en solution solide dans, ou copolymérisées avec n'importe quelle résine isolante appropriée, que la résine soit ou non photosensible» ce type particulier de particules peut être particulièrement désirable pour faciliter la dispersion de la particule, pour éviter des réactions indésirables entre le liant et 35 la matière photosensible ou entre la matière photosensible et " l'activateur ou pour des buts similaires. Des résines typiques de ce type comprennent: polyéthylène, polypropylène, polyamides, polyméthacrylates, polyacrylates, chlorures de polyvinyle, acétates de polyvinyle, polystyrène, polysiloxanes, caçutchoucs 40 chlorés, polyacrylonitrile, résines époxy, phénoliques, hydro 70 01127 9 2028241 carbonées et d'autres résines naturelles telles que àes dérivés de colophane de même que des mélanges et des copolymères de ces produitso La phtalocyanine forme "x" est préférée à cause de sa 5 photosensibilité excellente, bien que n'importe quelle phtalocyanine appropriée puisse être utilisée pour préparer la couche inventive de formation des images. La phtalocyanine utilisée peut être sous n'importe quelle forme cristalline appropriée 70 01127 10 2028241 4~chlorophtalocyanine de cuivre, 4—nitrophtalocyanine de cuivre phtalocyanine de cuivre, aulfonate de phtalocyanine de cuivre, polychloro-phtalocyanine de cuivre, deutério-phtalocyanine, dys prosium phtalocyanine, phtalocyanine d'erbium, phtalocyanine 5 d1europium, phtalocyanine de gadolinium, phtalocyanine de galli um, phtalocyanine de germanium, phtalocyanine de hafnium, phtalocyanine substituée par un halogène, phtalocyanine de holmium, phtalocyanine de fer, phtalocyanine d'indium, polyhalophtalocy-anine de fer, phtalocyanine de lanthanum, phtalocyanine de plmb, 10 polychlorophtalocyanine de plomb, hexaphénylphtalocyanine de co balt, pentaphénylphtalocyanine de cuivre, phtalocyanine de lithium, phtalocyanine de lutécium, phtalocyanine de magnésium, phtalocyanine de manganèse, phtalocyanine de mercure, phtalocyanine de molybdène, naphtalocyanine, phtalocyanine de néodyme, 15 phtalocyanine de nickel, polyhalophtalocyanine de nickel, phtalocyanine de palladium, phtalocyanine d'osmium, chloro-phtalo-cyanine de palladium, alkoxyphtalocyanine, alcoylaminophtalocy-anine, alcoylmercaptophtlaocyanine, aralcoylaminophtalocyanine, aryloxyphtalocyanine, arylmercaptophtalocyanine, pipéridine de 20 phtalocyanine de cuivre, cycloalcoylaminophtalocyanine, dialco-ylaminophtalocyanine, diaralcoylaminophtalocyanine, dicycloal-coylaminophtalocyanine, hexadécahydrophtalocyanine, imidométtyl-phtalocyanine, 1,2-napttalocyanine, 2,J-naphtalocyanâne, octa-azaphtalocyanine, phtalocyanine de soufre, tétraazaphtalibcyani-25 ne, tétra-4—acétylaminophtalocyanine, tétra-4-aminobenzoylphta-locyanine, tétra-4-aminophtalocyanine, tétrachlorométhylphtalo-cyanine, tétra-diazophtalocyanine, tétra-4-,4—diméthyloctaaza-phtalibcyanine, tétra-4-,5-diphénylènedioxyde phtalocyanine, tétra-4-, 5-diphényloctaazaphtalocyanine, tétra-(6-méthyl-benzothi-30 azoyl) phtalocyanine, tétra-p-méthylphénylaminophtalocyanine, tétraméthylphtalocyanine, tétra-naphto-triazolylphtalocyanine, tétra-4~naphtylphtalocyanine, tétra-4—nitrophtalocyanine, té-tra-péri-naphtylène-4-,5-acta-azaphtalocyanine, tétra-2,3-phéE0âr-èneoxyde phtalocyanine, tétra-4—phényloctaazaphtalocyanine, té-35 traphénylphtalocyanine, acide tétracarboxylique de tétraphtalo-cyanine, carboxylate de tétrabaryum de tétraphénylphtalocyani-ne, carboxylate de tétra-calcium de tétraphénylphtalocyanine, tétrapyridyphtalocyanine, tétra-4—trifluorométhylphtalocyanin'e, tétra-4—trifluorométhyl-mercapto-phtalocyanine, tétra-4—triflu-40 orométhyl phtalocyanine,' 4-,5-thionaphtène, octaazaphtalocyanine, 70 01127 2028241 phtalocyanine de platine, phtalocyanine de potassium, phtalocyanine de thorium, phtalocyanine de samarium, phtalocyanine d'ar-gant, phtalocyanine de silicium, phtalocyanine de sodium, phtalocyanine sulfonée, phtalocyanine dejrhodium, phtalocyanine de 5 thulium, phtalocyanine d'étain, chlorophtalocyanine d'étain, phtalocyanine de titane, phtalocyanine d'uranium, phtalocyanine de vanadium, phtalocyanine de zinc, d'autre décrites dans le livre de Moser et des mélanges, dimères, trimères, oligomères, polymères, copolymères ou mélanges de ceux-ci. 10 Bien que la propriété physique essentielle désirée dans la couche rite formation d'images utilisée- dans le procédé de formation d'images de la technique antérieure soit qu'elle soit fracturable après préparation ou après avoir été convenablement activée, cette propriété n'est pas requise dans le pro-15 cédé de l'invention pour produire une image latente. C'est-à- dire que la couche de formation d'images employée dans le procédé de cette invention pour produire une image latente ne doit pas avoir une structure suffisamment faible pour que l'application d'un champ électrique combiné avec l'action d'un rayonne-20 ment électromagnétique la brise. Cependant, la couche de formation d'images utilisée dans le procédé de cette invention doit être fracturable après préparation ou après avoir été convenablement activée, en vue de développer l'image latente par placement de la couche de formation des images dans un sandwich, 25 par application d'un champ électrique au sandwich et par disjonction du sandwich pendant qu'il est sous l'influence du champ électrique. Donc, dans le procédé de l'invention, une image latente peut être formée dans une couche de formation d'images qui n'est pas fracturable ni à faible cohésion, mais l'image la-30 tente peut ensuite être développée en activant convenablement la couche de formation des images, affaiblissant ainsi suffisamment sa structure pour que l'application du second champ é-lectrique combinée à l'action du rayonnement électromagnétique auquel la couche de formation des images a précédemment été ex-35 posée brise cette couche. De plus, au moment où le sandwich est disjoint pendant qu'il est sous l'influence du second champ é~ lectrique, la couche de formation des images doit avoir une faible cohésion de façon à se briser lors de l'application d'un champ électrique dont l'intensité est inférieure à celle qui 40 produirait la rupture électrique ou l'amorçage d'un arc à tra- 70 01127 12 2028241 vers la couche de formation des imageso Ainsi, une autre expression pour "à faible cohésion" est donc "brisable par un champ"» Bien que, comme dit plus haut, il ne soit pas nécessaire d'utiliser des couches de formation d'images à faible co-5 hésion dans le procédé de l'invention pour produire une image latente, on peut utiliser de telles couches à faible cohésion.. L'exposition des couches de formation d'images à faible cohésion peut avoir lieu à l'intérieur ou non d'un sandwich. Pourvu que le champ électrique soit supprimé avant disjonction du sanà-10 wich, une image latente est produite dans la couche de formation d'images "à faible cohésion., La couche de formation d'images sert d'élément photosensible du système de rriême que de colorant pour l'image finale produite» De préférence, la couche de formation des images est 15 choisie de façon à posséder un haut niveau de sensibilité tout en étant en même temps intensément colorée de telle sorte qu'une image à contraste élevé peut être formée par le système de l'invention à gamma élevé. La couche de formation des images peut être homogène, comprenant par exemple une solution solide 20 de deux ou plusieurs pigments. La couche de formation des images peut également être hétérogène, comprenant par exemple un pigment dispersé dans un liant. Une technique pour obtenir une cohésion faible dans la couche de formation des images consiste à utiliser dans celle-ci 25 des matières relativement peu cohérentes, à poids moléculaire faible. Donc, par exemple, dans une couche de formation d'images homogène à un seul composant, on peu.t utiliser un composé monomère ou un polymère de faible poids moléculaire complexé avec un acide de Lewis pour donner un haut niveau de photosensibilité à 30 la couche» De façon similaire, lorsqu'une couche homogène utilisant deux ou plusieurs composants en solution solide est choisie pour faire la couche de formation d'images, l'un ou l'autre ou les deux composants de la solution solide peuvent être uné. matière à bas poids moléculaire, de telle sorte que la couche possè-35 de la faible cohésion désirée. Cette approche peut également ê-tre faite en ce qui concerne la couche de formation d'images hétérogène. Bien que la matière liante dans le système hétérogène puisse être elle-même photosensible, elle ne possède pas nécessairement cette propriété. Des matières peuvent être choisies 40 pour être utilisées comme liant en se basant uniquement sur leur 70 01127 2028241 propriété physique, sans tenir compte de leur photosensibilité. Ceci est également vrai pour le système homogène à deux composants dans lequel on peut utiliser des matières photoinsensibles possédant les propriétés physiques désirées. On peut également 5 employer toute autre technique pour obtenir la faible cohésion dans la couche de formation des images. Par exemple, des mélanges convenables de matières incompatibles, tels qu'un mélange d'une résine siloxane avec une résine d'ester polyacrylique peuvent être utilisés comme couche liante dans un système hétérogè-10 ne ou en conjonction avec un système "homogène" dans lequel la matière photosensible peut être l'un ou l'autre des composants incompatibles (complexés avec un acide de Lewis) ou un composant différent et supplémentaire de la couche. L'épaisseur de la couche de formation des images va de préférence d'environ 0,2 mi-15 cron à environ 10 microns, généralement d'environ 0,5 micron à environ 5 microns, et elle vaut de préférence environ A micron. Le rapport en poids du pigment photosensible au liant dans le système hétérogène peut aller d'environ 10 à 1 à environ 1 à 10, respectivement, mais l'on a généralement trouvé que des 20 rapports dans le domaine d'environ 1 à 4 à environ 2 à 1, respectivement, produisaient les meilleurs résultats; ceci constitue donc le domaine préféré. La matière liante dans la couche hétérogène de formation d'images ou la matière utilisée en conjonction avec le pi-25 gment dans la couche homogène, là où c'est applicable, peut comprendre toute matière convenable à faible cohésion ou des matières qui peuvent être rendues à faible cohésion. Des matières typiques comprennent: des cires microcristallines telles que : Sunoco 1290, Sunoco 5825, Sunoco 985, tous fournis par Sun Oil 30 Co.; Paraflint RG, fourni par la Moore and Munger Company; des cires de paraffine telles que : Sunoco 5512, Sunoco 3425, fournies par Sun Oil Co.; Sohio Parowax, fourni par Standard Oil de l'Ohio; des cires obtenues à partir d'huiles hydrogénées telles que : Capitol City 1380 , fournie par Capitol City Products,Co. 35 Colombus, Ohio; Caster Wax L-2790, fournie par Baker Caster Oil Co.; Vitikote L-304, fournie par Duro Commodities; des polyéthy-lènes tels que : Eastman Epolene 5T-11, Eastman Epolene C-12, fournis par Eastman Chemical Products, Co., Polyethylene DXJT, Polyethylene DYLT, Polyethylene DYKF, Polyethylene DYDT, tous 40 fournis par Union Carbide, Corp»; larlex TR 822, Marlex 1478, 70 01127 14 2028241 fournis par Phillips Petroleun Co,; Epolene C-13, Epolene C-10, fournis par Eastman Ohemical Products, Co.; Polyethylene AC8, Polyethylene AC612, Polyethylene AC324, fournis par Allied Chemicals; des styrènes modifiés tels que : Piccotex 75, Piccotex 5 100, Piccotex 120, fournis par Pennsylvania Industrial Chemical des copolymères acétate de vinyle-éthylène tels que : Elvax fie-sin 210, Elvax Sesin 310, Elvax Hesin 420, fournis par E.I. Du-Pont de ^emours & Co.,Inc., Vistanex MH, Vistanex L-80, fournis par Enjay Chemical Co«; des copolymères chlorure de vinyle-acé-10 tate de vinyle tels que s Vinylite VYLH1, fourni par Union Carbide Corp.; des copolymères styrène-vinyl toluène; des polypro-pylènes et des mélanges de ces produits. L'utilisation d'un liant isolant est préférée parce qu'elle permet d'utiliser une vasie gamme de pigments électriquement photosensibles. 15 Un mélange d'une cire microcristalline et de polyé- thylène est préféré parce qu'il a peu de cohésion et que c'est un isolant. Lorsque la couche de formation des images n'a pas une cohésion suffisamment faible pour permettre une fracture dans 20 le sens de l'image pendant le développement de l'image latente, il est souhaitable d'inclure dans le procédé de l'invention une étape d'activation. L'activation peut prendre de nombreuses for mes telles que : chauffage de la couche de formation des images pour réàuire sa cohésion, application d'une substance sur la 25 surface de la couche de formation d'images, ou incorporation dans la couche de formation des images d'une substance qui dimi nue la cohésion de la couche ou aide à abaisser sa cohésion. La substance ainsi employée est appelée "activateur". De préférence, l'activateur devrait avoir une résistivité élevée de façon 30 à empêcher une rupture électrique du sandwich. En accord avec ceci, l'on trouvera généralement désirable de purifier des ac-tivateurs de qualité commerciale de façon à enlever les impuretés qui pourraient donner une conductivité élevée. Ceci peut être réalisé en faisant couler les fluides à travers une colon-35 ne d'argile ou en utilisant toute autre technique convenable de purification. Généralement parlant, 1'activateur peut consister en toute matière convenable possédant les propriétés susmentionnées. Dans la description et les revendications annexées, il est entendu que le terme activatar inclut non seulement les ma-40 tières qui sont conventionnellement appelées solvants, mais 70 01127 15 2028241 également celles qui sont des solvants partiels, des agents de foisonnement ou des agents ramollissants pour la couche de formation des images. Il est généralement préférable que 1'activateur possè-5 de un point d'ébulition relativement bas de telle sorte que la fixation de l'image résultante peut être réalisée par évaporati-on de 11activateur. Si on le désire, la fixation de l'image peut être réalisée plus rapidement avec un chauffage modéré au plus. Il faut cependant comprendre que l'invention n'est pas limitée 10 à l'utilisation de ces activateurs relativement volatils. En fait, on a également utilisé avec succès dans le procédé de formation d'images des activateurs non volatils à poinfi d'ébulition très élevé comprenant des huiles de silicone telles que des diméthyl -pojysiloxanes et des huiles d'hydrocarbures aliphatiques 15 à longue chaîne à point d'ébulition très élevé ordinairement utilisées comme huiles de transformateurs, comme Wemco-C, huile de transformateur fournie par Westinghouse Electric Co.» Bien que ces activateurs moins volatils ne sèchent pas par évaporati-on, la fixation de l'image peut être réalisée en mettant l'image 20 finale en contact avec une feuille absorbante telle qu'un papier qui absorbe le fluide activant. En bref, on peut utiliser tout activateur approprié, volatil ou non. Des activateurs typiques comprennent : Sohio Odorless Solvant 3440, une fraction alipha-tique (kérosène) d'hydrocarbure, fourni par Standard Oil Co. de 25 l'Ohio, tétrachlorure de carbone, éther de pétrole, Fréon 214 (tétrafluorotétrachloropropane), d'autres hydrocarbures halogé-nés tels que : perchloroéthylène, trichloromonofluorométhane, tétrachlorodifluoroéthane, trichlorotrifluoroéthane, des éthers tels que : éther de diéthyl, éther de diisopropyl, dioxane, té-30 trahydrofurane, éther de éthylèneglycol monoéthylique, des hydrocarbures aromatiques et aliphatiques tels que : benzène, toluène, xylène, hexane, cyclohexane, gasoline, essences mfctiéra-les et huiles minérales blanches, et huiles végétales telles que huile de noix de coco, huile de palme, huile d'olice, huile de 35 castor, huile d'arachide, huile de pied de boeuf, huile de ba-bussu, décane, dodécane et mélanges de ces produits. L'on préfère le Sohio Odorless Solvant 544C à cause de son absence d'odeur et du fait qu'il est non toxique et qu'il possède un point écladr relativement élevé. 40 Bien que les couches de formation des images puissent 70 01127 16 2028241 être préparées sous la forme de films auto-portants, elles sont normalement appliquées sur une feuille appelée ci-dessus feuille donneuse ou substrat» Pour la facilité, on appelle "donneur" la combinaison de la couche de formation des images et de la 5 feuille donneuseo Lorsque l'on utilise un liant, le pigment peut être mélangé dans le liant par une méthode conventionnelle pour mélanger des solides, par exemple le broyage à boulets» Après mélange des ingrédients de la couche de formation des images,la quantité désirée est appliquée sur un substrato Dans une forme 10 particulièrement préférée de l'invention, une couche de formation d'images comprenant le pigment électriquement photosensible dispersé dans un liant est appliquée sur une feuille donneuse é-lectriquement isolante» La feuille donneuse et la feuille réceptrice peuvent 15 comprendrè toute matière convenable, électriquement isolante ou électriquement conductrice.. Des matières isolantes sont préférées parce qu'elles permettent d'utiliser des matières polymères à grande résistance® Des matières isolantes typiques comprennent po1yéthylène, polypropylène, téréphthalate de polyéthylène, acé— 2.0 tate de cellulose, papier, papier revêtu d'une matière plastique, tel que papier revêtu de polyéthylène, copolymère de chlorure de vinyle-chlorure de vinylidène et mélanges de ces produits. Le Mylar(polyester formé par la réaction de condensation entre de l'éthylène glycol et de l'acide téréphtalique, fourni 25 par E„Io DuPont de Nemours & Go., Inc.) est préféré à cause de sa solidité et de ses excellentes propriétés isolantes» L'utilisation de ce type de polymère à haute résistance fournit non seulement un substrat résistant pour les images positive et négative formées sur le substrat donneur et la feuille réceptrice, 30 mais elle fournit de plus une barrière électrique entre les é-lectrodes et la couche de formation des images, barrière qui ■ tend à empêcher la rupture électrique du système pendant que le sandwich est soumis à un champ électrique. La feuille donneuse et la feuille réceptrice peuvent chacune être choisie parmi dif-35 férentes matières» Donc, on peut préparer un sandwich en utili»-sant une feuille donneuse isolante tandis qu'une matière conductrice est utilisée pour la feuille réceptrice. Gomme dit plus haut, selon le procédé de cette invention la couche de formation des images, et ensuite le sandwich 40 composé de la feuille donneuse, de la feuille réceptrice et de 70 01127 17 2028241 la couche de formation des images, est soumise à un champ électrique, Le champ électrique peut être appliqué de nombreuses façons. Généralement, le sandwich est placé entre des électrodes à des potentiels électriques différents,, Egalement, une charge é— 5 lectrique peut être imposée sur l'une des feuilles ou sur les deux, avant ou après formation du sandwich, par n'importe laquelle des différentes méthodes connues pour induire une charge électrique statique dans un matériau. Des charges statiques peuvent être imposées en mettant la feuille ou le substrat en con-10 tact avec une électrode portant une charge électrique, .alternativement, l'une des feuilles ou les deux peuvent être chargées en utilisant des dispositifs à décharge corona tels que ceux décrits dans les brevets UeS. n° 2,588,699, 2,777,957» 2,885,556, ou en utilisant des rouleaux conducteurs tels que ceux décrits dans le 15 brevet U.S. n° 2,980,834, ou par une méthode de frottement comme décrit dans le brevet U»S. n° 2,297,691» ou en utilisant d1 autres appareils convenables» Le champ électrique peut donc être fourni par des moyens connus dans la technique pour soumettre une surface à un champ 20 électrique,» Les électrodes utilisées peuvent comprendre n'importe quelle matière conductrice convenable; elles peuvent être flexibles ou rigides» Des matières conductrices typiques comprennent: des métaux tels que: aluminium, laiton, acier, cuivre, nickel, zinc, etc., des revêtements métalliques sur des substrats 25 en matière plastique, un caoutchouc rendu conducteur par incorporation d'une matière convenable, ou du papier rendu conducteur par incorporation d'une matière convenable ou par conditionnement dans une atmosphère humide pour assurer la présence à l'intérieur d'une teneur en eau suffisante pour rendre la matière conductri-30 ce. Le caoutchouc conducteur est préféré à cause de sa flexibilité. Dans le procédé de 1'invention dans lequel la couche de formation des images est exposée à un rayonnement électromagnétique activant pendant qu'elle est disposée entre des électrodes,l'une des électrodes doit être au moins partiellement transparente» 35 L'électrode conductrice transparente peut être faite en n'importe quelle matièrè conductrice et transparente convenable; elle peut être flexible ou rigide. Des matières conductrices transparentes typiques comprennent; cellophane, verre revêtu d'une matière conductrice, tel que le verre revêtu d'oxyde d'indium ou 40 d'étain, verre revêtu d*aluminium, ou des revêtements similaires 70 01127 18 2028241 sur des substrats en matière plastique® Le NESA, un verre revêtu d'oxyde d§tain, fourni par la Pittsburgh Plate Glass Co.,est préféré à cause de sa bonne conductivité et de sa grande transparence, Dans le procédé de l'invention dans lequel le donneur 5 ou le récepteur est composé d'une matière conductrice, l'un ou l'autre peut être également' utilisé comme électrode par l'intermédiaire de laquelle la couche de formation des images est soumise à un champ électrique. C'est-à-dire que la feuille donneuse, la feuille réceptrice ou les deux peuvent remplir deux fonctions 10 dans le procédé de l'invention. Dans le mode de réalisation préféré de 1'invention,la couche de formation des images est appliquée sur une feuille donneuse électriquement isolante qui peut conserver une charge électrique statique. Usuellement, un tel donneur est chargé au moyen 15 d'un dispositif à décharge corona ou d'une électrode-rouleau, le voltage appliqué étant d'environ 5KV à environ 15KV, bien que des voltages plus élevés puissent être utilisés. Si l'image latente doit être formée pendant que la couche de formation des i-mages est prise en sandwich entre le feuille donneuse et la feuil-20 le réceptrice, l'intensité du champ électrique appliqué dans le sandwich dépend de la structure de celui-ci et des matières utilisées» Par exemple, si l'on utilise des matières fortement isolantes pour les substrats récepteur et donneur, on peut appliquer un champ électrique beaucoup plus important que si l'on uti— 25 lise des feuilles donneuse et réceptrice relativement conductrices. Cependant, l'intensité du champ requise peut facilement être déterminée, Si l'on applique un potentiel trop important, il se produit une rupture électrique du sandwich, permettant 1'amorçage d'un arc entre les électrodes. Si l'on applique un potentiel 30 trop faible, la couche de formation des images ne se brise pas en configuration d'image» A titre d'exemple, si l'on utilise une feuille réceptrice en Mylar de 76,2 microns et une feuille donneuse en Mylar de 50 j 8 microns, des tensions aussi élevées que 20,000 volts peuvent être appliquées entre les électrodes.Dans 35 le cas où l'on produit une image latente dans une couche de formation d'images qui n'est pas intercalée entre une feuille donneuse et une feuille réceptrice, l'on préfère des potentiels dans la gamme de 1 à 12KV. L'intensité préférée du champ dans le sandwich va de 1.000 à environ 7»000 volts/24,4 microns de matiè-4-0 re électriquement isolante. Comme on utilise des potentiels re— 70 01127 19 2028241 lativement élevés, il est souhaitable d'insérer une résistance dans le circuit pour limiter l'intensité du courant» Des résistances. de l'ordre d'environ 1 mégohm à environ 20,000 mégohms sont utilisées de façon conventionnelle, 5 Le champ électrique utilisé pour développer l'image latente peut être le même ou être inférieur au voltage utilisé pour former l'image latente» On utilise normalement dans le dé-véloppement de l'image latente le même voltage que celui utilisé pour former l'image latente» Des voltages plus élevés peuvent ê-10 tre utilisés dans le développement de l'image liente; cependant, ceux-ci ne sont pas préférés» Le fait que l'image positive se forme sur la feuille donneuse ou sur la feuille réceptrice dépend des matières de la couche de formation des images et de la polarité du champ élec-15 trique appliqué» Cependant, on a en général trouvé que, si l'électrode latérale donneuse est maintenue à un potentiel positif par rapport à l'électrode latérale réceptrice, l'image positive se forme sur la feuille donneuse et une image négative se forme sur la feuille réceptrice» C'est-à-dire que les parties éclai-20 rées de la couche de formation des images adhèrent à la feuille réceptrice et que les zones non éclairées de la couche de formation des images adhèrent à la feuille donneuse. On a aussi trouvé en général que, lorsque la couche de formation des images est appliquée sur une feuille donneuse, 25 les images de la meilleure qualité sont produites en exposant à travers la feuille donneuse. La matière électriquement photosensible est choisie pour être sensible à la longueur d'onde du rayonnement électromagnétique utilisé» Il faut remarquer que des matières él_ctri-30 quement photosensibles différentes ont des réponses spectrales différentes et que la réponse spectrale de nombreuses matières éls-ctriquement photosensibles peut être modifiée par sensibilisation par colorant de façon à augmenter ou à rétrécir la réponse spectrale de la matière à un pic, ou à l'élargir de façon 35 à la rendre plus panchromatique» On peut donc-utiliser un rayonnement électromagnétique tel que la lumière visible, l'ultraviolet ou n'importe quelle autre source de rayonnement électromagné tique convenable pour exposer la couche de formation des images inventive,, 40 Les avantages de l'invention apparaîtront de la des- BAD OR!G!f!- 01127 20 2028241 cription détaillée qui suit, et des dessins annexés sur lesquels La Figure 1 est une vue latérale en coupe d'un sandwich à utiliser dans le procédé de l'invention, La Figure 2 est une vue latérale en coupe illustrant 5 schématiquement l'opération d'exposition de cette invention, La Figure 3 est une vue latérale en coupe illustrant schématiquement le développement de l'image latente produite par le procédé de l'invention0 En se référant maintenant à la Figure 1, line couche de 10 formation d'images 2 comprenant une matière électriquement photosensible 4 dispersée dans un liant 3 est déposée sur la surface d'une feuille donneuse 5* Une feuille réceptrice 6 repose sur la couche de formation des images 2 pour compléter le sandwicho En se référant maintenant à la Figure 2, on y voit un 15 procédé capable de produire une image latente sur des feuilles réceptrices transparentes ou opaques, ou sur des feuilles donneuses transparentes ou opaques. A la Figure 2, une couche de formation d'images 201 contenant une matière électriquement photosensible est intercalée entre une feuille donneuse 203 et une 20 feuille réceptrice 205o Un champ élèctrique est appliqué dans le sandwich lorsqu'il passe entre des électrodes 207 et 209 qui sont reliées à line source de tension 211 et à une résistance 213o Bien que la Figure 2 représente un sandwich ne venant en contact avec aucune des électrodes 207 et 209, il peut venir en 25 contact avec l'une des électrodes ou avec les deux lorsque le champ électrique est appliqué. De préférence, le sandwich viendra en contact avec au moins l'une des électrodes qui servira de guide et sera distante de 127 à 203»2 microns de l'autre é-lectrode pour éviter une liaison. Le sandwich est supporté par 30 une plaque transparente 215« La matière électriquem nt photosensible est exposée à une image de lumière 217 à travers la plaque transparente 215 et la feuille donneuse transparente 203» Dans les cas où la feuille donneuse 203 est préférée opaque au rayonnement électromagnétique utilisé, la couche de formation 35 d'images 201 peut être exposée à une image de lumière 217a«Lors-que l'image de lumière 217a est employée, la feuille réceptrice 205 est au moins partiellement transparente au-rayonnement électromagnétique utilisé, ou elle n'est pas présente pendant l'opération d'exposition du procédé de l'invention. Après'exposition, 40 le champ électrique imposé dans le sandwich par les électrodes 70 01127 21 2028241 207 et 209 est supprimé par mise à la terre du circuit par l'intermédiaire d'un interrupteur de mise à la terre 219o Le sandwich peut être disjoint après mise à la terre, -:t le donneur peut être emmagasiné pendant une période prolongée, dans l'ob-scurité ou même en étant exposé à la lumière ambiante normale« En se référant maintenant à la Figure 3, on y voit schématiquement le développement- de l'image latente produite selon le procédé de cette invention au moyen d,un procédé de formation d'images à transfert d'une couçhe«> L'opération facultative d'ac-10 tivation est représentée à la Figure 3» Bien que 1'activateur puisse être appliqué par toute technique appropriée, par exemple à la brosse, avec un rouleau à surface lisse ou rugueuse, par revêtement par écoulement, par condensation de vapeurs ou par une méthode semblable, la Figure 3 montre le fluide activant 301 15 pulvérisé sur la couche 303 de formation des images à partir d* un récipient 305o Après dépôt du fluide activant, la feuille réceptrice 307 est amenée en contact avec la couche 303 de formation des images et le sandwich est fermé par des rouleaux 309 qui servent également à exprimer tout excès de fluide activant 20 déposé» Dans certains cas, l'opération d'activation peut être omise; on peut par exemple fournir un sandwich dans lequel la couche de formation d'images 303 a été fabriquée pour posséder line faible cohésion de telle sorte que l'activation peut être omise et que la feuille réceptrice 307 peut être placée direc-25 tement sur la surface de la couche de formation des images 303» Il est cependant généralement préférable d'inclure une opération d'activation dans le procédé pour la plupart des couches de formation d'images. Lorsque la feuille réceptrice 307 a été placée sur la couche 303 de formation des images, un champ élec-30 trique est appliqué dans le sandwich par des électrodes 311 et 313, comme à la Figure 2. Il est préféré que le sandwich vienne en contact avec l'une ou l'autre des électrodes, ou avec les deux, lorsque le champ, électrique est appliqué. Egalement, comme précédemment, en venant en contact avec l'une au moins des 35 électrodes, le sandwich est guidé et les électrodes devraient être écartées de 127 à 203,2 microns l'une de l1autre pour éviter une liaison» Les électrodes 311 et 313 sont reliées à une source de tension 315 et à une résistance 317» Alternativement, l'électrode de charge peut être un 40 dispositif à décharge corona ou les rouleaux 309 peuvent par 70 01127 22 2028241 exemple âtre conducteurs et être utilisés à la place des électrodes 311 et 313» De plus, les électrodes peuvent consister en un dispositif de charge à arête vive ou à friction, par exemple un rouleau recouvert de fourrure. Le sandwich, après être passé 5 devant les électrodes 311 et 313, passe devant le rouleau 319 qui agit comme un guide pour le sandwich et possède un point d* appui pour le décollement du'sandwichs Alternativement, le rouleau 319 peut être une arête vive, une tige ou un fil. Lors de la disjonction du sandwich, la couche de formation des images 10 303 se brise le long des bords des zones exposées et laisse la surface de la feuille donneuse 302 qui était exposée au rayonne ment électromagnétique. En accord avec ceci, une fois que la disjonction est terminée, les parties exposées de la couche 303 de formation des images sont retenues sur l'une des feuilles 15 302 et 307, tandis que les parties non exposées sont retenues sur l'autre feuille. Ces parties fournissent donc une image positive sur une feuille et line image négative sur l'autre. On peut utiliser différents procédés de fixation pour protéger l'image" après disjonction du sandwich. 20 Les exemples qui suivent illustrent plus spécifique ment l'invention. Ces exemples ont pour but d'illustrer différents modes de réalisation préférés de la méthode perfectionnée pour produire une image latente. Les parties et pourcentage sont donnés en poids, sauf indication contraire. 25 Exemples 1-4 Une couche de formation d'images électri0uement photo sensible est préparée, à partir de trois matières différentes, de la façon suivante : une phtalocyanine commerciale exempte de métal est d'abord purifiée par extraction avec du 0-dichloro-30 benzène pour enlever les impuretés organiques. Comme cette opération d'extraction donne la forme cristalline bêta.la moins sensible, la forme "s" désirée est obtenue en dissolvant environ 100 gr de phtalocyanine bêta dans approximativement 600jcc d'acide sulfurique et en la précipitant en versant la solution 35 dans environ 3000cc d'eau glacée et en lavant avec de l'eau jus qu'à la neutralité. La phtalocyanine alpha ainsi purifiée est alors broyée avec du sel pendant 6 jours et est désalée en faisant une pâte avec de l'eau distillée, en filtrant sous vide, en lavant à l'eau, et finalement en lavant au métharuol jusqu'à 40 ce que le filtrat initial soit clair. Après séchage sous vide 70 01127 23 2028241 pour enlever le méthanol résiduel, la phtalocyanine forme "x* produite est utilisée pour préparer la couche de formation des images de l'exemple suivant» Un échantillon d'Irgazine Red 2 BUT fourni par Geigy Chemical Co, est purifié par extraction d'un 5 solvant et un échantillon d'Algol Yellow GC, une poudre concentrée fournie par General Aniline and Film Corporation, est purifié par recristallisation à partir d'acide sulfurique. Environ 2,5 parties de la phtalocyanine x purifiée, 1,2 parties de l'Al-gol Yellow purifié, 2,8 parties de 1'Irgazine Red purifiée et 10 environ 4-5 parties de naphta sont combinées, sont placées dans un broyeur à boulets et sont broyées pendant 4 heures. Une matière liante est préparée en combinant environ 3 parties de polyéthylène Bakelite DYDT fourni par Union Carbide Corporation, environ 1,5 parties de Paraflint RG, une cire 15 microcristalline fournie par Moore and Munger, environ 15 parties d'un copolymère acétate de vinyle-éthylène fourni par E0I<> DuPont de Uemours and Co» Inc., comme Elvax:: 420, environ 2,5 parties d'un styrène modifié fourni par Penasylvania Industrial Chemical Company, comme Piccotex 75 et environ 0,1 partie de 20 polyéthylène fourni par Union Carbide Corporation, comme le polyéthylène DYDï, dans environ 20 parties de Sohio Odorless Solvant 3440, une fraction de kérosène fournie par Standard Oil Company, Le mélange est chauffé en agitant jusqu'à ce que toutes les matières solides soient dissoutes» De préférence,avant 25 de combiner les matières, elles sont purifiées en les dissolvant séparément dans un solvant organique, en les précipitant et en les lavant avec un alcool organique à faible poids moléculaire. Le mélange décrit plus haut, lorsqu'il est en solution claire, est refroidi pour former une pâte qui est alors mélangée 30 avec les matières photosensibles broyées. Les matières photosensibles de formation d'images combinées à la pâte de liant sont broyées dans un broyeur à boulets pendant 16 heures, sont chauffées à 65°C et sont maintenues à cette température pendant 2 heures» Après refroidissement, la pâte résultante est appliquée 35 sur une feuille de Mylar de 76,2 microns avec un couteau disposé à un écartement de 111,76 microns pour obtenir un revêtement épais d'environ 35,56 microns après séchage. Le Mylar revêtu est alors placé sur la surface d'oxyde de zinc d'une plaque IŒSA, la surface non revêtue du Mylar faisant face à l'oxyde de zincs 40 La couche contenant la matière photosensible est activée par 70 01127 application de Fréon 214 au moyen d'une brosse saturée en Fréon Une feuille réceptrice de Mylar épais de 50,8 microns est placée sur la couche de formation d'images activée et l'excès d'ac tivateur est enlevé en appliquant une légère pression sur la 5 feuille réceptrice» La borne négative d'une source d'énergie à 10 KV est alors connectée au verre EESA en série avec une résis tance de 5500 mégohms, et une borne positive est connectée à une feuille de papier électroconducteur noir qui est placé sur le récepteur et est mis à la terre. Avec le voltage appliqué, 10 un modèle d'une image de lumière incandescente blanche est projeté vers le haut à travers le verre EESA au moyen d'une lentil le ayant un réglage de f-22 pendant une seconde, fournissant une illumination d'environ 2,15lux.sec. Après exposition, les bornes sont déconnectées de la source d'énergie et la charge 15 dans le sandwich s'écoule à la terre. Lorsqu'un voltmètre indique une différence de potentiel nulle entre le donneur et le récepteur, les feuilles sont séparées, la couche de formation des images restant intacte et revêtue de la feuille donneuse. La feuille donneuse était découpée en morceaux qui étaient ex-20 posés à la lumière ambiante pendant un certain temps: 30 secondes à l'Exemple 1, 1 minute à l'Exemple 2, 5 minutes à l'Exemple 3 et 1 heure à l'Exemple 4. Les morceaux étaient combinés avec des morceaux du récepteur pour former un sandwich qui é-tait placé entre le verre îïESA et l'électrode en papier noir et 25 en l'absence de lumière, un potentiel de 10 KV était appliqué dans le sandwich. Lors de la disjonction du sandwich, la source de potentiel étant toujours connectée, l'on observe une paire d'images de couleur noire de qualité excellente, un double de l'original se trouvant sur la feuille donneuse et un négatif 30 de l'original se trouvant sur la feuille réceptrice. De telles images sont obtenues des quatre morceaux de la feuille donneuse Exemple 5 On répète le mode opératoire de l'Exemple 4, si ce n'est qu'environ 1/3 du poids de la matière liante est mélangé 35 avec uniquement de la phtalocyanine x„ Lors de la disjonction du sandwich, on obtient line image de couleur bleue sur la feuiL-le donneuse et une image négative de couleur bleue sur la feuil le réceptrice. Exemple 6 40 On répète le mode opératoire de l'Exemple 2, si ce 2028241 70 01127 25 2028241 n'est que 1Tactivateur est appliqué après l'exposition qui dure 2 secondes, avec un réglage de lentille de f-11» La.couche de formation des images est activée par application de Sohio Odorless Solvant 3440 et est recombinée en un sandwich après une mi-5 nute d'exposition à la lumière ambiante. En l'absence de lumière, un champ de 10 K? est appliqué dans le sandwich et, la source de potentiel étant toujours connectée, le sandwich est disjoint, donnant une paire d'images de qualité excellente, un double de l'original se trouvant sur la feuille donneuse et un né-10 gatif de l'original se trouvant sur la feuille réceptrice. Exemple 7 Une feuille donneuse est préparée en appliquant le mélange pigment-liant de l'Exemple 1 sur une feuille de Mylar de 76,2 microns en utilisant une tige d'étirage en fil étiré bobi-15 né F°20 laissant un revêtement d'environ 0,033 gr/dm sur le Mylar» Après activation de la couche de formation des images par application de Sohio Odorless Solvant 3440, une feuille de polystyrène est superposée à la couche de formation des images en tant que récepteur, et le sandwich est placé entre des électro-20 des qui sont connectées à un potentiel de 11 KV". La couche de formation des images est exposée à un modèle de lumière incandescente blanche à travers l'électrode MESA, avec un léglage de lentille de f-11 pendant une seconde, donnant une illumination d'approximativement 8,6 lx.sec. Le champ est réduit à approxi-25 mativement 0 et le sandwich est disjoint». Le donneur est placé dans l'obscurité pendant plus de 21 heures. Un nouveau sandwich est formé en utilisant une feuille de polystyrène comme récepteur et la couche de formation des images est réactivée par application de Sohio Odorless Solvant 3440»Sous l'effet de la lu— 30 mière, le sandwich est soumis à un champ de 11 KV et est disjoint pendant qu'il est sous l'influence de ce potentiel. Une paire d'images excellentes est produite lors de ladisjonction du sandwich, un double de l'original se trouvant sur la feuille donneuse et un négatif de l'original se trouvant sur la feuille 35 réceptrice,, Exemple 8 On répète le mode opératoire de l'Exemple 7> si ce n'est que le second champ électrique est seulement à un potentiel de 5 ïCV® Lors de la disjonction du sandwich sous l'influen-40 ce du.potentiel, une paire d'images de qualité excellente est 70 01127 26 2028241 obtenue, un double de l'original se trouvant sur la feuille donneuse et un négatif de l'original se trouvant sur la feuille réceptrice. Exemple 9 5 Une feuille àonneuse contenant une couche de formation d'images est préparée comme décrit à l'exemple 1 est est soumise à un champ électrique d'environ 11 iCV. Le potentiel étant appliqué, la couche de formation des images est exposée du côté apposé au Mylar à un modèle de lumière incadescente blanche pendant 10 une période de 1 seconde à travers une lentille ayant un réglage de f-22 fournissant une illumination d'environ 2,15 lux.sec. Le potentiel est alors supprimé et la couche de formation d'images . est emmagasinée dans l'obscurité pendant 24- heures. La coucha de formation d'images est alors activée avec du Sohio Odorless 15 Solvant 344-0 appliqué avec une brosse et une feuille de polystyrène est placée sur la couche de formation d'images activée en tant que récepteur. Le sandwich est alors soumis à un champ éleo-trique d'environ 11 KV et il est disjoint alors qie le potentiel est encore appliqué. Une paire d'images excellentes est ainsi 20 produite, un double de l'original se trouvant sur la feuille donneuse et un négatif de l'original se trouvant sur la feuille réceptrice o Bien que l'on ait donné des composants et des proportions spécifiques dans la description qui précède des modes de 25 réalisation préférés de l'invention, d'autres matières typiques peuvent être utilisées avec des résultats similaires» De plus, d'autres matières peuvent être ajoutées aux différents composaitB pour renforcer ou modifier d'une autre façon les propriétés de la couche de formation d'images ou d'autres composants. Par ex-30 emple, on peut ajouter aux différents composants du sandwich différents colorants, sensibilisateurs spectraux, activateurs ou sensibilisateurs électriques tels qu'un acide de Lewis. Bien entendu, l'invention n'est pas limitée aux modes de réalisation représentés et décrits qui n'ont été choisis qu'a 35 titre d'exemple» 70 01127 27 2028241 REVENDICATIONS 1. Une méthode pour produire une image latente, comprenant les opérations suivantes : soumettre une couche électriquement photosensible de formation d'images à un champ électrique, expo- 5 ser cette couche à un rayonnement électromagnétique auquel elle est sensible, et supprimer ensuite le champ électrique lorsque l'image latente est formée. 2. La méthode de la revendication 1, qui comprend soumettre une couche de formation d'images' électriquement photosensible 10 à un premier champ électrique pendant que l'on expose la couche à un rayonnement électromagnétique auquel elle est sensible, supprimer le champ électrique, soumettre la couche à un second champ électrique pendant qu'elle est intercalée entre une feuille donneuse et une feuille réceptrice, et disjoindre le sandwich pendant 15 qu'il est sous l'influence du champ électrique, ce qui fait que la couche de formation d'images se brise en configuration d'image pourvu qu'elle possède une faible cohésion lors de la disjonction du sandwich. 3. La méthode de ''la revendication 2, dans laquelle le premier 20 champ électrique est supérieur au second. 4. La méthode de la revendication 2 ou 3, comprenant de plus l'opération d'activation de la couche de formation des images a-vant la disjonction du sandwich. 5. La méthode de la revendication 4, dans laquelle l'activa-25 teur est de la chaleur. 6. La méthode de la revendication 4, dans laquelle 1'activateur est un solvant, un solvant partiel, un agent de foisonnement ou un agent ramolissant pour la couche de formation des images. 7. La méthode de n'importe laquelle des revendications 1 à 6 30 dans laquelle la couche de formation des .images est appliquée sur une feuille donneuse électriquement isolante. 8. La méthode de n'importe laquelle des revendications 1 à 6 dans laquelle la couche de formation des images est intercalée entre une feuille donneuse électriquement isolante et une feuille 35 réceptrice électriquement isolante. 9. La méthode de n'importe laquelle des revendications 1 à 6 dans laquelle la couche de formation des images est intercalée entre une feuille donneuse électriquement isolante et une feuille réceptrice électriquement conductrice. 10. Un élément portant une image produite selon la méthode de l'une des revendica-40 tions 1 £ 9,